СЫРЬЕВАЯ СМЕСЬ ДЛЯ ПОЛУЧЕНИЯ ИСКУССТВЕННОЙ ПЕМЗЫ
CRUDE MIXTURE FOR MAKING ARTIFICIAL PUMICE

Изобретение относятся к области получения искусственных материалов, которые могут быть использованы в строительстве, а также в декоративно-прикладных видах искусства.
Известна сырьевая смесь для получения искусственной пемзы, содержащая, мас.%: отмученная гжельская глина 6,67; каолин 16,67; полевой пшат 20; мел 6,66; вода 50. Готовую смесь в виде кашицы выливают в гипсовые формы, где выдерживают в течение 1,5-2 ч, затем заготовки вынимают из форм и обжигают в капсюлях из огнеупорной глины, засыпанных кварцевым песком [1].
Задача изобретения состоит в снижении температуры обжига сырьевой смеси для получения искусственной пемзы.
Технический результат достигается тем, что сырьевая смесь для получения искусственной пемзы, содержащая отмученную гжельскую глину, каолин, полевой пшат, мел, воду, дополнительно включает молотое силикатное стекло при следующем соотношении компонентов, мас.%: отмученная гжельская глина 35-47; каолин 3-5; полевой пшат 3-5; мел 5-7; вода 20-25; молотое силикатное стекло 20-25.
В таблице приведены составы сырьевой смеси.
Компоненты
Состав, мас.%
1
2
3
Отмученная гжельская глина
47
41
35
Каолин
3
4
5
Полевой шпат
3
4
5
Мел
7
6
5
Вода
20
22
25
Молотое силикатное стекло
- тарное
20
-
-
- листовое
-
23
-
- медицинское
-
-
25
Компоненты дозируют в требуемых количествах. Отмученную гжельскую глину, каолин, полевой шпат, мел, силикатное стекло (бой) по отдельности размалывают до полного прохождения через сетку 008, смешивают, добавляют воду и все компоненты еще раз смешивают. Из полученной смеси формуют изделия, которые сушат до влажности 3-7% и обжигают в интервале температур 850-1000°С.
Источники информации
1. Животовский Л.С. Заменители строительных материалов в ремонте домов. - М.-Л.: Изд-во Наркомхоза РСФСР, 1940,  с.44-45.